이어서 , 상기 전극 조립 체 를 케이스 내부 에 위치 시킨 후 전해액 을 주입 하 여 리튬 - 황 이 차 전지 를 제조 하 였 다 . 이때 상기 전해액 은 , 유기 용매 에 3 M 농도 의 리튬 비스 ( 트리 플루오르 메틸 설포닐 ) 이미드 ( LiTFSI ) 를 용해 시켜 제조 하 였 고 , 여기 서 상기 유기 용매 는 프로 피오 니트릴 ( 제 1 용매 ) 과 1 H , 1 H , 2 ′ H , 3 H - 데카 플 루 오 로디 프로필 에테르 ( 제 2 용매 ) 를 3 : 7 중량 비 로 혼합 한 용매 를 사용 하 였 다 . 상기 제 1 용매 에서 단위 부피 당 쌍극자 모멘트 는 97 . 1 D · mol / L 이 었 고 , BROOKFIELD AMETEK 사 LVDV 2 T - CP 점도계 를 이용 하 여 측정 한 용매 의 점도 는 0 . 38 cP ( 25 ℃) 이 었 다 . 이 를 기초 로 계산 된 DV 2 factor 값 은 0 . 39 이 었 다 . 제조 된 전지 의 충 방전 은 25 ℃ 에서 진행 하 였 다 .